"植物繊維を主成分とする原紙に、ガラス転移温度が5~15°Cの水性樹脂を対パルプ固形分10~40質量含浸せしめたことを特徴とする蓋材用基紙。植物繊維を主成分とする原紙に、ガラス転移温度が6~14°Cの水性樹脂を対パルプ固形分15~35質量含浸せしめたことを特徴とする請求項1記載の蓋材用基紙。植物繊維を主成分とする原紙に、水性樹脂としてアクリル酸エステルエマルジョン、SBRエマルジョン、エチレン酢ビエマルジョンを使用したことを特徴とする請求項1又は2記載の蓋材用基紙。植物繊維を主成分とする原紙が、単層で又は多層で抄造された坪量60~110g/m2であることを特徴とする請求項1~3記載のいずれかに記載の蓋材用基紙。本発明の課題は、蓋材用基紙にデッドホールド性を従来の蓋材用基紙より強く持たせることにより、その後の蓋材製造の加工工程をより簡便にする蓋材用基紙を提供することである。本発明は、上記課題を解決することを目的としてなされたもので、その手段としては、サイズ性を有しない原紙に、ガラス転移温度が5°C~15°Cの水性樹脂を、対パルプ固形分10~40質量含浸せしめることにより、熱湯を注ぐ場合に蓋を剥がして折り返したときに硬すぎて反発して元の位置に戻ったり、柔らかすぎてくたくたして元の位置に戻ったりしない、適度な硬さを有してデッドホールド性をもつカップラーメンやカップ焼きそばの蓋材用基紙を提供することができる。本発明は、カップラーメンやカップ焼きそばに熱湯を注ぐ場合に、蓋を剥がして折り返したときに硬すぎて反発して元の位置に戻ったり、柔らかすぎてくたくたして元の位置に戻ったりしない、適度な硬さを有してデッドホールド性をもつカップラーメンやカップ焼きそばの蓋材用基紙を提供できる。本発明者らは、鋭意検討の結果、カップラーメンやカップ焼きそばの、デッドホールド性をもつ蓋材用基紙を製造する場合に、植物繊維を主成分とする、サイズ性を有しない原紙に、ガラス転移温度が5°C~15°Cの水性樹脂を、対パルプ固形分10~40質量含浸せしめることにより、熱湯を注ぐ場合に蓋を剥がして折り返したときに、硬すぎて反発して元の位置に戻ったり、柔らかすぎてくたくたして元の位置に戻ったりしない、適度な硬さを有してデッドホールド性もつカップラーメンやカップ焼きそばの蓋材用基紙を得られることを見出し本発明に至った。本発明における植物繊維とは、叩解により容易に強度が向上する木材繊維、靱皮じんぴ繊維、雁皮がんぴ繊維等からなる植物由来の繊維である。本発明においては、特に木材繊維が、入手が容易である点で好ましい。木材繊維の具体例としては、針葉樹晒クラフトパルプN-BKP、針葉樹晒亜硫酸塩パルプN-BSP、広葉樹晒クラフトパルプL-BKP、広葉樹晒亜硫酸塩パルプL-BSP等がある。本発明における植物繊維を主成分とする原紙としては、単層又は多層で抄造されたものを用いることが可能である。また、当該原紙の坪量としては、60~110g/m2の範囲であることが好ましい。坪量をこの範囲とすることにより、当該原紙に好適な剛度を保持させることが容易となり、目的とする蓋材用基紙のデッドホールド性を得られやすい。本発明で使用する水性樹脂とは、水分散性樹脂を言い、例えばアクリル酸メチル、アクリル酸エチル、アクリル酸i-又はn-ブチル、メタクリル酸メチル、メタクリル酸エチル、メタクリル酸i-又はn-ブチルを単独で又はスチレン、アクリルニトリルなどのモノマーと一緒に乳化重合したメタアクリル酸エステルエマルジョン、乳化重合によって得られたスチレン-ブタジエンゴムSBRエマルジョン及びエチレン酢酸ビニル共重合体エマルジョン等の水分散性樹脂である。本発明においては、デッドホールド性の効果の大きさから、水性樹脂のガラス転移温度は5~15°C、好ましくは6°C~14°C、特に好ましくは8°C~12°Cであり、水性樹脂の原紙への含浸量は対パルプ固形分10~40質量、好ましくは15~35質量、特に好ましくは20~30質量である。また、さらに、本発明の蓋材用基紙は、デッドホールド性を損なわない範囲で、紙力向上剤、顔料、填料、染料、歩留まり向上剤等、各種添加剤を含有させてもよい。次に、本発明を実施例及び比較例によって、更に具体的に説明するが、本発明はこれらに限定されるものではない。尚、以下、ガラス転移温度をTgと記す。<実施例1>広葉樹晒クラフトパルプL-BKPを70質量、針葉樹晒クラフトパルプN-BKPを30質量で混合し、叩解機によりCSF400mlとなるように叩解処理した。このパルプスラリーを用い長網抄紙機で、坪量80g/m2の原紙を抄紙した。次にその坪量80g/m2の原紙に、Tg10°Cのアクリル酸エステルエマルジョンウルトラゾールB-900,ガンツ化成製を、対パルプ固形分で30質量含浸し、蓋材用基紙を得た。<実施例2>実施例1の坪量80g/m2の原紙に、Tg15°Cのアクリル酸エステルエマルジョンウルトラゾールB-600,ガンツ化成製を、対パルプ固形分で30含浸し、蓋材用基紙を得た。<実施例3>実施例1の坪量80g/m2の原紙に、Tg12°CのSBRエマルジョンE-1794,旭化成ケミカルズ製を、対パルプ固形分で30質量含浸し、蓋材用基紙を得た。<実施例4>実施例1の坪量80g/m2の原紙に、Tg10°Cのアクリル酸エステルエマルジョンウルトラゾールB-900,ガンツ化成製を、対パルプ固形分で20質量含浸し、蓋材用基紙を得た。<実施例5>実施例1の坪量80g/m2の原紙に、Tg10°Cのエチレン酢ビエマルジョンM-930,昭和高分子製を、対パルプ固形分で30含浸し、蓋材用基紙を得た。<比較例1>実施例1の坪量80g/m2の原紙に、Tg10°Cのアクリル酸エステルエマルジョンウルトラゾールB-900,ガンツ化成製を、対パルプ固形分で7.5質量含浸し、蓋材用基紙を得た。<比較例2>実施例1の坪量80g/m2の原紙に、Tg0°Cのアクリル酸エステルエマルジョンウルトラゾールLTC-100,ガンツ化成製を、対パルプ固形分で30質量含浸し、蓋材用基紙を得た。<比較例3>実施例1の坪量80g/m2の原紙に、Tg28°Cのアクリル酸エステルエマルジョンウルトラゾールN-28,ガンツ化成製を、対パルプ固形分で30質量含浸し、蓋材用基紙を得た。<比較例4>実施例1の坪量80g/m2の原紙に、Tg10°Cのアクリル酸エステルエマルジョンウルトラゾールB-900,ガンツ化成製を、対パルプ固形分で45質量含浸し、蓋材用基紙を得た。<比較例5>広葉樹晒クラフトパルプL-BKPを70質量、針葉樹晒クラフトパルプN-BKPを30質量で混合し、叩解機によりCSF400mlとなるように叩解処理した。このパルプスラリーを用い長網抄紙機で、坪量50g/m2の原紙を抄紙した。次にその坪量50g/m2の原紙に、Tg10°Cのアクリル酸エステルエマルジョンウルトラゾールB-900,ガンツ化成製を、対パルプ固形分で30質量含浸し、蓋材用基紙を得た。<比較例6>広葉樹晒クラフトパルプL-BKPを70質量、針葉樹晒クラフトパルプN-BKPを30質量で混合し、叩解機によりCSF400mlとなるように叩解処理した。このパルプスラリーを用い長網抄紙機で、坪量120g/m2の原紙を抄紙した。次にその坪量120g/m2原紙に、Tg10°Cのアクリル酸エステルエマルジョンウルトラゾールB-900,ガンツ化成製を、対パルプ固形分で30質量含浸し、蓋材用基紙を得た。デッドホールド性の評価得られた蓋材用基紙をカップラーメンの蓋用直径141mmタブに裁断し、カップにイージーピール層を介して接着を行う。次にお湯を注ぐために蓋材を中心部まで剥がしてデッドホールド性を評価した。○-お湯を注ぎ易い様に剥がした位置で、ほとんど反り返った状態を保ち、元の位置に戻らずに形を維持していてお湯が注ぎ易い。×-剥がした蓋材が、柔らか過ぎて元の蓋の位置近くまで戻るか、或いは硬すぎて反発して元の位置近くに戻るかで、ほぼ剥がした位置で反り返った形を維持せず、お湯が注ぎにくい。以上の評価結果を表1に示す。実施例1から5までは、何れも蓋材が剥がした位置近くで反り返った形を保ち、お湯が注ぎやすい。しかし比較例1から6は何れも蓋材が剥がした位置近くに反り返った形を維持せずカップ近くまで戻り、お湯が注ぎにくい。"